(57)【特許請求の範囲】
【請求項１】
メタクリル酸メチル、メタクリル酸ブチル、アクリル酸ブチル及びスチレンからなる群より選択される少なくとも１種の単官能ビニルモノマー１００重量部、エチレングリコールジメタクリレート及びジビニルベンゼンからなる群より選択される少なくとも１種の多官能ビニルモノマー１〜４０重量部及びメタクリル変性シリコーンオイル系ビニルモノマー１〜２０重量部未満を、水性媒体中で、疎水性液体の非存在下に重合させることを特徴とする異形樹脂粒子の製造方法であって、
前記メタクリル変性シリコーンオイル系ビニルモノマーが、一般式（Ｉ）：
0005460262.tif 000004
（式中、Ｒはアルキレン基であり、Ｒ’はアルキル基であり、ｎは５〜３５０である）
のメタクリル変性シリコーンオイル系ビニルモノマーであり、
前記異形樹脂粒子が、前記異形樹脂粒子の中央に１つの凹部を有するおわん型の異形樹脂粒子であり、前記異形樹脂粒子の底部の直径（Ｄ）が０．８〜１７０μｍであり、前記直径（Ｄ）と底部から前記異形樹脂粒子の凸状表面の先端までの厚み（Ｈ）との比（Ｄ／Ｈ）が１．４〜４であり、前記異形樹脂粒子の凸状表面に対応した内径（ｄ）が０．３μｍ以上である、異形樹脂粒子の製造方法。
【請求項２】
前記重合が、懸濁重合である請求項１に記載の異形樹脂粒子の製造方法。
【請求項３】
請求項１又は２に記載の製造方法により得られる異形樹脂粒子。
【請求項４】
前記異形樹脂粒子が、８０ｍｌ／１００ｇ以上の吸油量を有する請求項３に記載の異形樹脂粒子。
【請求項５】
請求項３又は４に記載の異形樹脂粒子を含む光拡散性材料。
【発明の詳細な説明】
【技術分野】
【０００１】
本発明は、優れた吸油性及び光拡散性を有する異形樹脂粒子の簡便な製造方法、前記製造方法により得られる異形樹脂粒子、並びに前記異形樹脂粒子を含む光拡散性材料に関する。さらに詳しくは、本発明は、従来異形樹脂粒子を製造する際に必要であった疎水性液体及びその除去工程を要することなく、異形樹脂粒子を極めて容易に得ることができる異形樹脂粒子の製造方法、前記製造方法により得られる異形樹脂粒子、並びに前記異形樹脂粒子を含む光拡散性材料に関する。
【背景技術】
【０００２】
ビニル系樹脂粒子は、塗料添加剤、化粧品添加剤、トナー添加剤、粘着剤、光拡散剤、液晶スペーサー、バインダー、レオロジー調節剤、増量剤、塗膜性能改良剤等として様々な分野で広く用いられている。特に、これらの樹脂粒子は、その優れた吸油性、光拡散性のために、光拡散性材料、化粧品材料、塗料用有機顔料、紙塗布用有機顔料、診断薬用担体等として用いられている。また、これらの樹脂粒子は通常水性媒体中での懸濁重合により得られるため、その形状は真球状であるものが一般的である。
【０００３】
しかしながら、近年、塗料等の白色度、光沢を高めたり、診断薬の高機能化を図るために、ビニル系樹脂粒子が有する吸油性、光拡散性のさらなる向上が求められている。そこで、これらの要求を満たすビニル系樹脂粒子として、真球状とは異なった形状の、以下の異形樹脂粒子が提案されている（特許文献１及び２）。
【先行技術文献】
【特許文献】
【０００４】
【特許文献１】特開平０５−３１７６８８号公報
【特許文献２】特開平０７−１５７６７２号公報
【発明の概要】
【発明が解決しようとする課題】
【０００５】
これらの異形樹脂粒子は、真球状の樹脂粒子と比べてその比表面積が大きいため、吸油性、光拡散性に優れることが知られている。
【０００６】
特許文献１においては、異形樹脂粒子として中央に１つの大きな凹部を有するおわん型の異形樹脂粒子が提案され、該異形樹脂粒子は優れた吸油性を有する旨記載されている。しかしながら、前記異形樹脂粒子は、単官能ビニルモノマー及び多官能ビニルモノマーを、水性媒体中、流動パラフィン等の疎水性液体の存在下に懸濁重合することにより得られるため、得られる異形樹脂粒子は、製品等に悪影響を及ぼすおそれのある疎水性液体を含むこととなる。
【０００７】
そのため、前記疎水性液体を除去するために、疎水性液体のみを溶解させ得る低級アルコール等の溶剤で異形樹脂粒子から疎水性液体を除去する、複雑な洗浄工程を製造工程に組込む必要がある。また、前記工程を行うためには、比較的高価な溶剤を使用しなければならず、さらに大規模な洗浄設備、乾燥設備等も必要である。よって、前記工程は製造コスト等の点で好ましいものではない。
【０００８】
特許文献２においては、異形樹脂粒子内に中空部を有し、さらに凹凸のある外殻に多数の通気孔を有する中空非球状異形樹脂粒子が提案され、特許文献１に記載の異形樹脂粒子と同様に、該異形樹脂粒子も優れた吸油性を有する旨記載されている。しかしながら特許文献１の場合と同様に、前記異形樹脂粒子を製造する際にもノルマルへキサン、ノルマルヘプタン等の疎水性液体を使用する必要があり、特許文献２に記載の発明についても同様の問題点が指摘される。
【０００９】
従って、従来異形樹脂粒子を製造する際に必要であった疎水性液体及びその除去工程を要さない、優れた吸油性、光拡散性を有する異形樹脂粒子の簡便な製造方法、及びその製造方法により得られる異形樹脂粒子の提供が望まれている。
【課題を解決するための手段】
【００１０】
かくして本発明によれば、単官能ビニルモノマー１００重量部、多官能ビニルモノマー１〜４０重量部及びメタクリル変性シリコーンオイル系ビニルモノマー１〜１００重量部を、水性媒体中で、疎水性液体の非存在下に重合させることを特徴とする異形樹脂粒子の製造方法が提供される。
【００１１】
また本発明によれば、前記製造方法により得られる異形樹脂粒子も提供される。
さらに本発明によれば、前記異形樹脂粒子を含む光拡散性材料も提供される。
【発明の効果】
【００１２】
本発明の製造方法により、従来異形樹脂粒子を製造する際に必要であった疎水性液体及びその除去工程を要さず、極めて容易に異形樹脂粒子を得ることができる。
本発明においては、特定のメタクリル変性シリコーンオイル系ビニルモノマーを用いることにより、異形樹脂粒子をより容易に製造することができる。
他方、単官能ビニルモノマーとして（メタ）アクリル系単官能ビニルモノマー及びスチレン系単官能ビニルモノマーのいずれか１つを用い、多官能ビニルモノマーとして、（メタ）アクリル系多官能ビニルモノマー及びスチレン系多官能ビニルモノマーのいずれか１つを用いることにより、さらに安定に異形樹脂粒子を製造することができる。
【００１３】
本発明においては、重合を懸濁重合とすることにより、重合時の過度な発熱、圧力上昇を抑制しつつ、容易かつ安全に異形樹脂粒子を製造することができる。
また、単官能ビニルモノマー、多官能ビニルモノマー及びメタクリル変性シリコーンオイル系ビニルモノマーの使用量を調整することにより、異形樹脂粒子表面に２以上の凹部を有する異形樹脂粒子又は中央に１つの凹部を有するおわん型の異形樹脂粒子を容易に作り分けることができる。
【００１４】
本発明の製造方法により、異形樹脂粒子を適宜得ることができる。
また本発明の製造方法により、優れた吸油量を有する異形樹脂粒子を得ることができる。
他方、本発明の製造方法により、凹部の平均直径が極めて大きなおわん型の異形樹脂粒子を容易に得ることもできる。
また本発明によれば、優れた光拡散性を有する光拡散性材料も提供される。
【図面の簡単な説明】
【００１５】
【図１】実施例３の凹凸型異形樹脂粒子の電子顕微鏡写真である。
【図２】実施例１のおわん型異形樹脂粒子の電子顕微鏡写真である。
【図３】比較例３の真球状の樹脂粒子の電子顕微鏡写真である。
【図４】おわん型異形樹脂粒子の概略図である。
【発明を実施するための形態】
【００１６】
本発明においては、単官能ビニルモノマー、多官能ビニルモノマー及びメタクリル変性シリコーンオイル系ビニルモノマーを水性媒体中で、疎水性液体の非存在下に重合させることにより異形樹脂粒子を製造する。
以下に本発明の異形樹脂粒子の製造方法について説明する。
【００１７】
本発明において、水性媒体とは、得られる異形樹脂粒子の物性、製造工程等に影響を与えない限り、低級アルコール等の水溶性有機媒体を適宜含んでいてもよい水媒体を意味する。
【００１８】
また、単官能ビニルモノマーとは、ビニル基を１つ有する重合性モノマーを意味し、得られる異形樹脂粒子の物性、製造工程等に影響を与えない限り、１種又は２種以上の単官能ビニルモノマーを使用することができる。
【００１９】
単官能ビニルモノマーとして、具体的には、（メタ）アクリル酸及びその塩、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔ−ブチル、（メタ）アクリル酸シクロヘキシル、（メタ）アクリル酸ベンジル、（メタ）アクリル酸２−エチルヘキシル、（メタ）アクリル酸オクチル、（メタ）アクリル酸ドデシル、（メタ）アクリル酸ステアリル、（メタ）アクリル酸２−エチルヘキシル、（メタ）アクリル酸イソボルニル、（メタ）アクリル酸テトラヒドロフルフリル等の（メタ）アクリル系単官能ビニルモノマー；
スチレン、ｏ−メチルスチレン、ｍ−メチルスチレン、ｐ−メチルスチレン、α−メチルスチレン、クロロスチレン、ビニルトルエン等のスチレン系単官能ビニルモノマー；
塩化ビニル、塩化ビニリデン、フッ化ビニル、フッ化ビニリデン、酢酸ビニル、アクリロニトリル、メタクリロニトリル、アリルアルコール、ビニルピリジン、安息香酸ビニル、安息香酸アリル、アクリルアミド、メタクリルアミド、Ｎ−ビニルピロリドン等が挙げられる。
本発明においては、（メタ）アクリルとはアクリル又はメタクリルを意味する。
【００２０】
また、異形樹脂粒子を安定に重合させ得ることがあるため、単官能ビニルモノマーとして（メタ）アクリル系単官能ビニルモノマー及びスチレン系単官能ビニルモノマーのいずれか１つが好ましく、メタクリル酸メチル、メタクリル酸ブチル、アクリル酸ブチル及びスチレンのいずれか１つがより好ましい。
【００２１】
本発明においては、得られる重合体の異形化をより容易に図り得るため、多官能ビニルモノマーを用いる。ここで、多官能ビニルモノマーとは、ビニル基を２以上有する重合性モノマーを意味し、得られる異形樹脂粒子の物性、製造工程等に影響を与えない限り、１種又は２種以上の多官能ビニルモノマーを使用することができる。
【００２２】
多官能ビニルモノマーとして、具体的には、ポリエチレングリコールジアクリレート、１，３−ブチレングリコールジアクリレート、１，６−ブチレングリコールジアクリレート、ネオペンチルグリコールジアクリレート、ポリプロピレンジアクリレート、２，２’−ビス（４−アクリロキシプロピロキシフェニル）プロパン、２，２’−ビス（４−アクリロキシジエトキシフェニル）プロパン等のジアクリレート系多官能ビニルモノマー；
トリメチロールプロパントリアクリレート、トリメチロールエタントリアクリレート、テトラメチロールメタントリアクリレート等のトリアクリレート系多官能ビニルモノマー；
ジトリメチロールプロパンテトラアクリレート、テトラメチロールメタンテトラアクリレート、ペンタエリスリトールテトラアクリレート等のテトラアクリレート系多官能ビニルモノマー；
エチレングリコールジメタクリレート、ジエチレングリコールジメタクリレート、トリエチレングリコールジメタクリレート、ポリエチレングリコールジメタクリレート、１，３−ブチレングリコールジメタクリレート、１，４−ブチレングリコールジメタクリレート、１，６−ヘキサングリコールジメタクリレート、ネオペンチルグリコールジメタクリレート、ジプロピレングリコールジメタクリレート、ポリプロピレングリコールジメタクリレート等のジメタクリレート系多官能ビニルモノマー；
トリメチロールプロパントリメタクリレート、トリメチロールエタントリメタクリレート等のトリメタクリレート系多官能ビニルモノマー；
ジビニルベンゼン、トリビニルベンゼン等のスチレン系多官能ビニルモノマー；
メチレンビスアクリルアミド、イソプレン、ブタジエン、クロトン酸ビニル等が挙げられる。
【００２３】
得られる重合体の分子量を調整しつつ、異形樹脂粒子を容易に製造し得ることがあるため、多官能ビニルモノマーとして、（メタ）アクリレート系多官能ビニルモノマー及びスチレン系多官能ビニルモノマーのいずれか１つが好ましく、エチレングリコールジメタクリレート及びジビニルベンゼンのいずれか１つがより好ましい。
【００２４】
また、本発明においては、異形樹脂粒子を得るために、多官能ビニルモノマーは、単官能ビニルモノマー１００重量部に対して１〜４０重量部、好ましくは１．５〜３５重量部、より好ましくは２〜３０重量部用いられる。多官能ビニルモノマー量が単官能ビニルモノマー１００重量部に対して、１重量部より少ない場合、異形樹脂粒子が得られないことがあり、一方、４０重量部より多くても、同様に異形樹脂粒子が得られないことがある。
【００２５】
なお、単官能ビニルモノマー及び多官能ビニルモノマーの好ましい組合せとして、メタクリル酸メチル、メタクリル酸ブチル、アクリル酸ブチル及びスチレンのいずれか１つとエチレングリコールジメタクリレート及びジビニルベンゼンのいずれか１つとの組合せが挙げられる。
【００２６】
本発明においては、異形樹脂粒子を得るためにメタクリル変性シリコーンオイル系ビニルモノマーを用いる。メタクリル変性シリコーンオイル系ビニルモノマーとは、ジメチルシリコーンオイル、メチルフェニルシリコーンオイル等の汎用のシリコーンオイルに１以上のメタクリル基をポリシロキサン骨格の末端部分もしくは側鎖部分に結合させたビニルモノマーを意味する。また、得られる異形樹脂粒子の物性、製造工程等に影響を与えない限り、１種又は２種以上の他のシリコーンオイル系ビニルモノマーを使用することができる。
【００２７】
他のシリコーンオイル系ビニルモノマーとして、具体的には、アルコール変性シリコーンオイル系ビニルモノマー、アミノ変性シリコーンオイル系ビニルモノマー、メルカプト変性シリコーンオイル系ビニルモノマー、メチル基及び反応性官能基にフェニル基、ポリエーテル基等を結合させた異種官能基変性シリコーンオイル系ビニルモノマー等の１以上のビニル基を有するシリコーンオイル系ビニルモノマーが挙げられる。
【００２８】
本発明においては、異形樹脂粒子を容易に製造し得ることがあるため、以下の一般式（Ｉ）：
0005460262.tif 000002
（式中、Ｒはアルキレン基であり、Ｒ’はアルキル基であり、ｎは５〜３５０である）
のメタクリル変性シリコーンオイル系ビニルモノマーがより好ましい。
【００２９】
前記Ｒは、得られる異形樹脂粒子の物性、製造工程等に影響を与えない限り、ビニル基、カルボニル基、芳香族基、エステル基、エーテル基、アルデヒド基、アミノ基、ニトリル基、ニトロ基等の官能基を含んでいてもよい。また、原料種等の使用量、重合条件にもよるが、異形樹脂粒子を得ることができるため、前記Ｒは、炭素数１〜１０のアルキレン基が好ましく、炭素数１〜６のアルキレン基がより好ましい。前記Ｒの炭素数が、１０より大きい場合、異形樹脂粒子を得ることができないことがある。前記Ｒは直鎖状であっても、分枝鎖状であってもよい。さらに、異形樹脂粒子を得ることができる限り、前記Ｒは一般式（Ｉ）に含まれなくてもよい。
【００３０】
同様に、前記Ｒ’も、得られる異形樹脂粒子の物性、製造工程等に影響を与えない限り、ビニル基、カルボニル基、芳香族基、エステル基、エーテル基、アルデヒド基、アミノ基、ニトリル基、ニトロ基等の官能基を含んでいてもよい。また、原料種等の使用量、重合条件にもよるが、異形樹脂粒子を得ることができるため、前記Ｒ’は、炭素数１〜１０のアルキル基が好ましく、炭素数１〜８のアルキル基がより好ましい。前記Ｒ’の炭素数が、１０より大きい場合、異形樹脂粒子を得ることができないことがある。前記Ｒ’は直鎖状であっても、分枝鎖状であってもよい。
他方、前記ｎの値が、５より小さい場合又は３５０より大きい場合、異形樹脂粒子を得ることができないことがある。
【００３１】
また、本発明においては、異形樹脂粒子を得るために、メタクリル変性シリコーンオイル系ビニルモノマーは、単官能ビニルモノマー１００重量部に対して、１〜１００重量部、好ましくは３〜９０重量部、より好ましくは５〜８０重量部用いられる。メタクリル変性シリコーンオイル系ビニルモノマー量が単官能ビニルモノマー１００重量部に対して、１重量部より少ない場合、異形樹脂粒子が得られないことがあり、一方、１００重量部より多くても、異形樹脂粒子が得られないことがある。
【００３２】
本発明においては、単官能ビニルモノマー、多官能ビニルモノマー及びメタクリル変性シリコーンオイル系ビニルモノマーを、重合性開始剤で重合させることにより異形樹脂粒子を製造する。また、重合性開始剤として公知の重合性開始剤を適宜使用することができる。
【００３３】
重合性開始剤として、具体的には、ベンゾイルパーオキサイド、ラウロイルパーオキサイド、ｔ−ブチルパーオキシオクトエート、ｔ−ヘキシルパーオキシオクトエート、ｔ−ブチルパーオキシベンゾエート、ｔ−アミルパーオキシベンゾエート、ｔ−ブチルパーオキシビバレート、ｔ−ブチルパーオキシイソプロピルカルボネート、ｔ−ヘキシルパーオキシイソプロピルカルボネート、ｔ−ブチルパーオキシ−３，３，５−トリメチルシクロヘキサノエート、ジ−ｔ−ブチルパーオキシヘキサハイドロテレフタレート、２，２−ジ−ｔ−ブチルパーオキシブタン、ジ−ｔ−ヘキシルパーオキサイド、ジクミルパーオキサイド等の有機過酸化物；
アゾビスイソブチロニトリル、アゾビスジメチルバレロニトリル等のアゾ化合物が挙げられる。なお、重合系、製品へ悪影響を与えない限り、１種又は２種以上の重合性開始剤を使用することができる。
【００３４】
また、異形樹脂粒子を得ることができる限り、ビニルモノマー混合物は、その他のビニルモノマーや添加剤を含んでいてもよく、添加剤として、具体的には、連鎖移動剤、光安定剤、紫外線吸収剤、顔料、染料、消泡剤、増粘剤、熱安定剤、レベリング剤、滑剤、帯電防止剤等が挙げられる。
他方、水性媒体は、アスコルビン酸、重亜硫酸ナトリウム、チオ硫酸ナトリウム、過マンガン酸カリウム、二クロム酸カリウム等の水系重合禁止剤、食塩、硫酸アンモニウム等の塩析剤、ヘキサメタリン酸ナトリウム、ピロリン酸マグネシウム等の凝集禁止剤、無機酸、有機酸、塩基性化合物等のｐＨ調整剤、シリコン系消泡剤、鉱物油系泡消剤等の消泡剤等の添加剤を適宜含んでいてもよい。
【００３５】
本発明においては、疎水性液体の非存在下に、水性媒体中で重合を行うことにより、異形樹脂粒子を得ることができる。よって、従来これらの異形樹脂粒子を得るために製造工程に組込まれていた、疎水性液体を除去するための、疎水性液体のみを溶解させ得る低級アルコール等の溶剤での、異形樹脂粒子から疎水性液体を除去する複雑な洗浄工程を要しない。また、前記工程を行うための大規模な洗浄設備、乾燥設備等も要さない。
本発明において、疎水性液体とは、水性媒体への溶解性をほとんど示さない液体を意味し、具体的には、従来異形樹脂粒子を製造するのに必要であった流動パラフィン、ノルマルヘプタン、ノルマルヘキサン等の炭化水素、エステル類、エーテル類、シリコーン油、動物油、植物油等を意味する。
また、本発明において、非存在下とは、得られる異形樹脂粒子の形状、吸油性、光拡散性等の物性及び製造方法等に影響を与えない程度に存在しないことを意味する。よって、前記物性及び製造方法に影響を与えないような極少量の疎水性液体は、本発明の製造方法に含まれていてもよい。
【００３６】
従って、本発明の製造方法は製造コスト等の点で極めて好ましいものである。さらに、本発明の製造方法は異形樹脂粒子の品質、物性等の点でも極めて好ましい。
【００３７】
異形樹脂粒子の重合には、水性媒体中での重合法として公知の重合法、即ち、懸濁重合法、乳化重合法、溶液重合法、シード重合法等を適宜使用することができる。本発明においては、重合時の過度な発熱、圧力上昇を抑制しつつ、容易かつ安全に異形樹脂粒子を製造し得ることがあるため、重合法として懸濁重合法を用いることが好ましい。
また、単官能ビニルモノマー１００重量部に対して、水性媒体が、好ましくは１００〜
２０００重量部、より好ましくは１５０〜１０００重量部使用される。２０００重量部より多い場合、製造コスト面で問題となることがあり、一方１００重量部より少ない場合、重合時に過度な発熱、圧力上昇等を起こすことがある。
【００３８】
懸濁重合時のビニルモノマー混合物の水性媒体への分散方法として、例えば、水相中にビニルモノマー混合物を直接添加し、前記混合物を、反応器のプロペラ翼等で分散させる方法、高せん断力を有するホモミキサーで分散させる方法、超音波分散機で分散させる方法等が挙げられる。
【００３９】
懸濁重合時に用いる分散剤として、カチオン系界面活性剤、ノニオン系界面活性剤、アニオン系界面活性剤、両性イオン系界面活性剤等のいずれかの界面活性剤を用いることができる。さらに、ポリビニルアルコール、ポリビニルアルコール部分けん化物等のポリビニルアルコール系分散剤、メチルセルロース、エチルセルロース、ヒドロキシプロピルメチルセルロース、ヒドロキシエチルメチルセルロース、カルボキシメチルセルロース等のセルロース系分散剤、ポリビニルピロリドン、アジピン酸−ジエタノールアミン縮合物等の高分子系分散剤、コロイダルシリカ、アルミナゾル、ジルコニアゾル、チタニウムゾル等の無機系分散剤等も適宜使用することができる。また、得られる異形樹脂粒子の物性、製造工程等に影響を与えない限り、１種又は２種以上の分散剤を使用することができる。
【００４０】
ここで、分散剤の使用量は、少なすぎると重合安定性が著しく低下することがある。一方、多すぎると水相での重合が起こり易く、微小な粒子が大量に発生し、目的とする異形樹脂粒子の収率が低下することがある。よって、前記使用量は、重合性モノマー１００重量部に対して０．００５〜１５重量部であることが好ましく、０．１〜１０重量部であることがより好ましい。
【００４１】
次いで、ビニルモノマー混合物を分散した懸濁液を、加熱することにより重合を実施する。重合中は、懸濁液を攪拌することが好ましく、その攪拌は例えば、液滴の浮上や重合後の異形樹脂粒子の沈降を防止できる程度に緩く行うことが好ましい。
【００４２】
本発明においては、製造時の安全性の観点から重合温度を３０〜１２０℃程度とすることが好ましく、４０〜１１０℃程度とすることがより好ましい。また、この重合温度の保持時間は０．１〜２０時間程度とすることが好ましい。さらに、窒素、アルゴン等の不活性気体雰囲気下で重合を行うことが好ましい。
【００４３】
水性媒体からの異形樹脂粒子の単離は、公知の単離方法を用いて行うことができる。具体的には、脱液工程後のウェットケーキをバッチ式の温風乾燥機又はオーブン中に放置して乾燥する方法、得られた反応スラリーをスプレードライヤー等で噴霧乾燥する方法、ドラムドライヤーに代表される加熱された回転ドラムに付着させて乾燥する方法、気流乾燥法、凍結乾燥法、減圧乾燥法等により行うことができる。また、乾燥後の異形樹脂粒子は凝集物を含むこともあるため、粉砕機、解砕機等で凝集物を解すことが好ましい。さらに、得られた異形樹脂粒子を気流分級機、振動篩機等を用いることにより、異形樹脂粒子の物性に悪影響を与えるおそれがある粗大樹脂粒子、微小樹脂粒子等を除くことが好ましい。
【００４４】
本発明の製造方法により、異形樹脂粒子を容易に製造することができる。ここで、異形樹脂粒子とは実質的に非球状の形状の樹脂粒子を意味する。本発明においては、特に、異形樹脂粒子表面に２以上の凹部を有する異形樹脂粒子（本発明においては、凹凸型異形樹脂粒子とも称する）又は中央に１つの凹部を有するおわん型の異形樹脂粒子（本発明においては、おわん型異形樹脂粒子とも称する）を得ることができ、それらは、単官能ビニルモノマー、多官能ビニルモノマー及びメタクリル変性シリコーンオイル系ビニルモノマーの使用量を調整することにより作り分けることができる。また、本発明の凹凸型異形樹脂粒子又はおわん型異形樹脂粒子は、それぞれ所望の吸油性、光拡散性を有する限り、その他の形状の異形樹脂粒子及び真球状の樹脂粒子のいずれか１つを少量含んでいてもよい。さらに、より高い吸油性を期待し得る場合があるため、本発明の異形樹脂粒子は、その内部に１以上の中空部を有していることが好ましい。
【００４５】
ここで、単官能ビニルモノマー１００重量部に対して、メタクリル変性シリコーンオイル系ビニルモノマーを、２０重量部以上〜１００重量部を使用した場合、凹凸型異形樹脂粒子が得られやすい。一方、１重量部〜２０重量部未満を使用した場合、おわん型異形樹脂粒子が得られやすい。
【００４６】
本発明において、凹凸型異形樹脂粒子とは、図１に示されるような異形樹脂粒子表面に２以上の凹部を有する、前記表面が凹凸状の異形樹脂粒子を意味する。
【００４７】
本発明において、おわん型異形樹脂粒子とは、図２に示される異形樹脂粒子の中央に１つの凹部を有する、半球あるいは半楕円球に近い形状の、おわん型の異形樹脂粒子を意味する。また本発明の製造方法により、図４の概略図に示すように、表面が凸状で、裏面（底部）が凹状であり、好ましくは、底部の直径（Ｄ）が０．８〜１７０μｍであり、この直径（Ｄ）と底部から凸状表面の先端までの厚み（Ｈ）との比（Ｄ／Ｈ）が１．４〜４であり、凸状表面に対応した内径（ｄ）が０．３μｍ以上であるおわん型異形樹脂粒子を得ることができる。なお、内径（ｄ）の最大値は底部の直径（Ｄ）未満である。
【００４８】
ここで、直径Ｄが０．８〜１７０μｍの範囲外であるか、比Ｄ／Ｈが１．４〜４の範囲外であるか、又は内径ｄが０．３μｍ以上の範囲外である場合、おわん型異形樹脂粒子は、十分な吸油性、光拡散性を有さないことがある。なお、直径Ｄ、比Ｄ／Ｈ及び内径ｄの算出方法については、実施例において詳説する。
【００４９】
本発明で得られる異形樹脂粒子は真球状の樹脂粒子等と比べてその比表面積が大きいため、好ましくは吸油量が８０ｍｌ／１００ｇ以上、より好ましくは９０ｍｌ／１００ｇ以上の、優れた吸油性を有する異形樹脂粒子を得ることができる。吸油量が８０ｍｌ／１００ｇより小さい場合、十分な吸油性を得ることができないことがある。
【００５０】
また、本発明の製造方法により、平均粒子径が好ましくは０．６〜１５０μｍ、より好ましくは１〜５０μｍである異形樹脂粒子を得ることができる。平均粒子径が０．６μｍより小さい場合、得られる異形樹脂粒子は極めて小さいものとなり、異形の樹脂粒子を得ることができないことがある。一方、平均粒子径が１５０μｍより大きい場合、得られる異形樹脂粒子は極めて大きいものとなり、十分な比表面積を得ることができないことがある。
【００５１】
本発明の異形樹脂粒子を用いることにより、光拡散性に優れる光拡散性材料を得ることができる。光拡散性材料として、基材シートの表面に異形樹脂粒子を分散させた光拡散層が基材シート表面に形成されたものが挙げられる。基材シートの基材として、例えば、ポリエチレンテレフタレート、ポリカルボネート、ポリイミド、ポリ塩化ビニル、ポリエステル、スチレン−アクリロニトリル共重合体、シクロポリオレフィンポリマー、アクリル樹脂、ポリアミド等の樹脂基材、透明なガラスシート等の無機基材から、適宜選択して使用できる。また、その厚さは特に限定されるものではないが、加工のしやすさ、ハンドリング性及び用途を考慮して数μｍ〜５００μｍ程度が好ましく、１０〜２００μｍ程度がより好ましい。
【００５２】
本発明においては、異形樹脂粒子をアクリル系樹脂等のバインダー中に分散させて使用する。バインダーに対する異形樹脂粒子の割合は特に限定されるものではないが、光拡散性能を考慮すればバインダー１００重量部に対して１５〜５００重量部が好ましく、２０〜２００重量部がより好ましい。
【００５３】
前記光拡散性材料の光拡散層の形成方法は、特に限定されず、公知の方法をいずれも使用できる。例えば異形樹脂粒子を、バインダーを溶解又は分散させた溶液に加えて、光拡散層形成用塗料とし、この塗料を基体上に塗布する方法が挙げられる。
【００５４】
本発明で得られる異形樹脂粒子は十分な吸油性、光拡散性を有するため、塗料添加剤、化粧品添加剤、トナー添加剤、粘着剤、光拡散剤、液晶スペーサー、バインダー、レオロジー調節剤、増量剤、塗膜性能改良剤等として様々な分野で広く用いることができる。特に、これらの異形樹脂粒子は、光拡散性材料、化粧品材料、塗料用有機顔料、紙塗布用有機顔料、診断薬用担体等として用いることができる。
【実施例】
【００５５】
以下実施例を挙げてさらに説明するが、本発明は、これら実施例により限定されるものではない。各種製造条件及び測定方法について以下に説明する。
＜異形樹脂粒子の吸油性＞
ＪＩＳ  Ｋ  ５１０１の方法で異形樹脂粒子の吸油量の測定を行う。詳細は以下の通りである。
・装置及び器具
測定板  ３００×４００×５ｍｍより大きい平滑なガラス板。
ヘラ  鋼製又はステンレス製の刃を持った柄つきのもの。
計量器  １０ｍｇオーダーまで計れるもの。
ビュレット  ＪＩＳ  Ｒ  ３５０５に規定するもので、１０ｍｌまでのもの。
・材料
アマニ油（ＪＩＳ  Ｋ  ５４２１に規定するもの；今回は特級アマニ油（和光純薬社製）を用いる）
【００５６】
・測定方法
（１）以下の操作を行う前に、予備試験により予め吸油量の概略値を確認する。
（２）異形樹脂粒子１ｇを測定板上の中央部に取り、アマニ油をビュレットから一回に４、５滴ずつ、徐々に異形樹脂粒子の中央に滴下し、その都度全体をヘラで充分練り合わせる。
（３）滴下及び練り合わせを繰り返し、全体が固いパテ状の塊になったら１滴ごとに練り合わせて、最後の１滴で、ヘラを用いてらせん状に巻くことのできる状態になったときを終点とする。但し、らせん状に巻くことができない場合は、アマニ油の１滴で急激に軟らかくなる直前を終点とする。
（４）終点までの操作時間が７〜１５分間になるように（１）及び（２）の操作を調節する。
（５）終点に達したときの、ビュレットのアマニ油の滴下量を読み取る。
【００５７】
・計算方法
吸油量は下式により算出する。
Ｏ＝（Ｖ／ｍ）×１００
Ｏ  ：  吸油量（ｍｌ／１００ｇ）
ｍ  ：  異形樹脂粒子の質量（ｇ）
Ｖ  ：  滴下したアマニ油の容量（ｍｌ）
本発明においては、吸油量の値が８０ｍｌ／１００ｇ以上の場合、合格（○）と判定する。
【００５８】
＜異形樹脂粒子の平均粒子径＞
本発明の異形樹脂粒子の平均粒子径は、電気抵抗法によって測定されるものであり、具体的には、以下のようにして測定する。
まず、アパチャー（細孔）の両側に電極が配設されたアパチャー・チューブを、測定対象となる異形樹脂粒子が電解液中に懸濁されてなる懸濁液中に浸漬した状態とする。次いで、前記アパチャー・チューブの電極間に前記懸濁液を介して電流を流し、電極間の電気抵抗を測定する。懸濁液中の異形樹脂粒子が吸引されてアパチャーを通過するときに粒子体積に相当する電解液が置換されて、電極間の電気抵抗に変化が生じる。この電気抵抗の変化量は粒子の大きさに比例することから、前記電気抵抗の変化量を電圧パルスに変換して増幅、検出することによって粒子体積を算出することができ、この算出された粒子体積に相当する真球の直径を異形樹脂粒子の粒子径とする。
【００５９】
さらに、異形樹脂粒子の平均粒子径は、前記の如く測定される異形樹脂粒子の粒子径の平均をとることにより算出する。即ち、本発明の異形樹脂粒子の平均粒子径は体積平均粒子径を意味する。なお、異形樹脂粒子の平均粒子径は、例えば、べックマンコールター株式会社から製品名「コールターマルチサイザーＩＩ」として市販されている測定装置を用いて測定することができる。
【００６０】
＜おわん型異形樹脂粒子の直径Ｄ、比Ｄ／Ｈ及び内径ｄ＞
おわん型異形樹脂粒子の底部の直径Ｄ、底部から凸状表面の先端までの厚みＨ、凸状表面に対応する内径ｄは以下のようにして測定する（図４参照）。
走査型電子顕微鏡ＪＳＭ−６３６０ＬＶ（日本電子社製）を用い５，０００〜１０，０００倍で任意の４０個のおわん型異形樹脂粒子を観察し、各部位を測定してその平均値を直径Ｄ、厚みＨ、内径ｄとする。
１）粒子平面形状の径を測定し、その最長径を底部の直径Ｄとする。
２）直径Ｄを中心にもつ面を底部としその面からの法線の最長径を厚みＨとする。
３）直径Ｄ上の２つの頂点間距離を内径ｄとする。
【００６１】
＜光拡散性材料の光拡散性＞
異形樹脂粒子を含む光拡散性材料の光拡散性等の光学特性は、全光線透過率及びヘイズの値により評価する。全光線透過率はＪＩＳ  Ｋ  ７３６１により測定する。具体的には日本電色工業株式会社製、ＮＤＨ−２０００を使用する。ヘイズはＪＩＳ  Ｋ  ７１３６により測定し、具体的には日本電色工業株式会社製のＮＤＨ−２０００を使用する。
全光線透過率及びヘイズの値は、それぞれ９１％以上、９３％以上が好ましい。
【００６２】
実施例１
脱イオン水１０００重量部に対してピロリン酸マグネシウム１５重量部を分散させた水性媒体を、攪拌機、温度計を備えた２Ｌ重合器に加え、さらにラウリル硫酸ナトリウム０．０２重量部を加えた。これに予め調製しておいたメタクリル酸メチル２６０重量部（単官能ビニルモノマー）、エチレングリコールジメタクリレート４０重量部（多官能ビニルモノマー）、メタクリル変性シリコーンオイル４０重量部（メタクリル変性シリコーンオイル系ビニルモノマー、信越化学工業社製、製品名Ｘ−２２−１７４ＤＸ）及びアゾビスイソブチロニトリル０．９重量部（重合性開始剤）からなる混合液を重合器中に加えた。次いで、混合液を、Ｔ．Ｋホモミキサー（特殊機化工業社製）で水性媒体中に分散することにより、１０μｍ程度の液滴径の懸濁液を調製した。攪拌機で攪拌しながら、懸濁液を６５℃に加熱し６時間重合を行った後、１００℃に昇温し、２時間加熱し、室温（約２０℃）まで冷却した。得られた懸濁液を濾過、洗浄、乾燥して異形樹脂粒子を得た。
得られた異形樹脂粒子の平均粒子径は１０μｍであった。
また、異形樹脂粒子はおわん型異形樹脂粒子であり、その直径Ｄは１３μｍであり、比Ｄ／Ｈは１．７であり、内径ｄは７．５μｍであった。
【００６３】
得られた異形樹脂粒子１００重量部に対してアクリル系バインダー（三菱レイヨン社製、製品名ＬＲ−１０２）１４０重量部を混ぜた。そこに溶剤としてトルエンとメチルエチルケトンを１：１で混合した溶液を２６０重量部添加し、これを遠心攪拌機により３分間攪拌した。この溶液を３時間放置した後、再び遠心攪拌機により３分間攪拌を行った。異形樹脂粒子を溶液中に均一に分散させた後、この溶液を厚さ１２５μｍＰＥＴフィルム（三菱化学ポリエステルフィルム社製）上に１００μｍコーターを用いて塗工した。得られたフィルムを７０℃に保った乾燥機にて１時間乾燥を行うことで、光拡散性材料（光拡散シート）を得た。
【００６４】
異形樹脂粒子の吸油量並びに光拡散性材料の全光線透過率及びヘイズの測定結果は表１に示している。
【００６５】
実施例２（参考例）
メタクリル酸メチル１６５重量部、エチレングリコールジメタクリレート５重量部及び
メタクリル変性シリコーンオイル１５０重量部（信越化学工業社製、製品名Ｘ−２２−２
４２６）とした以外は実施例１と同様に実施した。
【００６６】
得られた異形樹脂粒子の平均粒子径は１１μｍであった。
また、異形樹脂粒子は凹凸型異形樹脂粒子であった。
異形樹脂粒子の吸油量並びに光拡散性材料の全光線透過率及びヘイズの測定結果は表１に示している。
【００６７】
実施例３（参考例）
メタクリル酸メチル２５０重量部、エチレングリコールジメタクリレート５０重量部及
びメタクリル変性シリコーンオイル６５重量部（信越化学工業社製、製品名Ｘ−２２−２
４２６）とした以外は実施例１と同様に実施した。
【００６８】
得られた異形樹脂粒子の平均粒子径は１１μｍであった。
また、異形樹脂粒子は凹凸型異形樹脂粒子であった。
異形樹脂粒子の吸油量並びに光拡散性材料の全光線透過率及びヘイズの測定結果は表１に示している。
【００６９】
実施例４
メタクリル酸メチル２６０重量部、エチレングリコールジメタクリレート４０重量部及びメタクリル変性シリコーンオイル９重量部（信越化学工業社製、製品名Ｘ−２２−２４２６）とした以外は実施例１と同様に実施した。
【００７０】
得られた異形樹脂粒子の平均粒子径は９μｍであった。
また、異形樹脂粒子はおわん型異形樹脂粒子であり、その直径Ｄは１１μｍであり、比Ｄ／Ｈは１．６であり、内径ｄは７．２μｍであった。
異形樹脂粒子の吸油量並びに光拡散性材料の全光線透過率及びヘイズの測定結果は表１に示している。
【００７１】
実施例５
メタクリル酸メチル２６０重量部、スチレン１０重量部（単官能ビニルモノマー）、エチレングリコールジメタクリレート３０重量部及びメタクリル変性シリコーンオイル５０重量部（信越化学工業社製、製品名Ｘ−２２−２４２６）とした以外は実施例１と同様に実施した。
【００７２】
得られた異形樹脂粒子の平均粒子径は１１μｍであった。
また、異形樹脂粒子はおわん型異形樹脂粒子であり、その直径Ｄは１４μｍであり、比Ｄ／Ｈは１．９であり、内径ｄは７．８μｍであった。
異形樹脂粒子の吸油量並びに光拡散性材料の全光線透過率及びヘイズの測定結果は表１に示している。
【００７３】
実施例６
メタクリル酸ブチル１５０重量部（単官能ビニルモノマー）、アクリル酸ブチル６０重量部（単官能ビニルモノマー）、エチレングリコールジメタクリレート６５重量部及びメタクリル変性シリコーンオイル３５重量部（信越化学工業社製、製品名Ｘ−２２−２４２６）とした以外は実施例１と同様に実施した。
【００７４】
得られた異形樹脂粒子の平均粒子径は１０μｍであった。
また、異形樹脂粒子はおわん型異形樹脂粒子であり、その直径Ｄは１３μｍであり、比Ｄ／Ｈは１．８であり、内径ｄは８．１μｍであった。
異形樹脂粒子の吸油量並びに光拡散性材料の全光線透過率及びヘイズの測定結果は表１に示している。
【００７５】
実施例７
メタクリル酸メチル２６０重量部、ジビニルベンゼン４０重量部（多官能ビニルモノマー）及びメタクリル変性シリコーンオイル５０重量部（信越化学工業社製、製品名Ｘ−２２−２４２６）とした以外は実施例１と同様に実施した。
【００７６】
得られた異形樹脂粒子の平均粒子径は１１μｍであった。
また、異形樹脂粒子はおわん型異形樹脂粒子であり、その直径Ｄは１５μｍであり、比Ｄ／Ｈは１．７であり、内径ｄは７．７μｍであった。
異形樹脂粒子の吸油量並びに光拡散性材料の全光線透過率及びヘイズの測定結果は表１に示している。
【００７７】
比較例１
メタクリル酸メチル１２０重量部、エチレングリコールジメタクリレート２０重量部及びメタクリル変性シリコーンオイル１５０重量部（信越化学工業社製、製品名Ｘ−２２−２４２６）とした以外は実施例１と同様に実施した。
【００７８】
得られた樹脂粒子の平均粒子径は１１μｍであった。
また、樹脂粒子は真球状の樹脂粒子であった。
樹脂粒子の吸油量並びに光拡散性材料の全光線透過率及びヘイズの測定結果は表１に示している。
【００７９】
比較例２
メタクリル酸メチル３００重量部及びメタクリル変性シリコーンオイル２０重量部（信越化学工業社製、製品名Ｘ−２２−２４２６）とした以外は実施例１と同様に実施した。
【００８０】
得られた樹脂粒子の平均粒子径は１０μｍであった。
また、樹脂粒子は真球状の樹脂粒子であった。
樹脂粒子の吸油量並びに光拡散性材料の全光線透過率及びヘイズの測定結果は表１に示している。
【００８１】
比較例３
メタクリル酸メチル２７０重量部、エチレングリコールジメタクリレート３０重量部及びメタクリル変性シリコーンオイル０．３重量部（信越化学工業社製、製品名Ｘ−２２−１７４ＤＸ）とした以外は実施例１と同様に実施した。
【００８２】
得られた樹脂粒子の平均粒子径は１０μｍであった。
また、樹脂粒子は真球状の樹脂粒子であった。
樹脂粒子の吸油量並びに光拡散性材料の全光線透過率及びヘイズの測定結果は表１に示している。
【００８３】
表１に、実施例及び比較例の原料種等を示す。
【００８４】
【表１】
0005460262.tif 000003
【００８５】
表１より、実施例１〜７で得られた樹脂粒子は、優れた吸油性を有する異形樹脂粒子であることを示している。
同様に実施例１〜７で得られた異形樹脂粒子を用いて得られる光拡散性材料は、優れた全光線透過率及びヘイズ等の光拡散性を有することを示している。
また、実施例１〜７の製造方法により、疎水性液体の非存在下に異形樹脂粒子を製造することができることを示している。
【００８６】
よって、本発明の製造方法により、従来異形樹脂粒子を製造する場合に必要であった疎水性液体及びその除去工程を要することなく、優れた吸油性及び光拡散性を有する異形樹脂粒子を極めて容易に得ることができることを示している。
【００８７】
従って、本発明で得られる異形樹脂粒子は十分な吸油性、光拡散性を有するため、塗料添加剤、粘着剤、化粧品添加剤、トナー添加剤、光拡散剤、液晶スペーサー、バインダー、レオロジー調節剤、増量剤、塗膜性能改良剤等として様々な分野で広く用いることができる。
【符号の説明】
【００８８】
Ｄ        底部の直径
Ｈ        底部から凸状表面の先端までの厚み
ｄ        凸状表面に対応した内径
【図４】
0005460262.tif 000005
【図１】
0005460262.tif 000006
【図２】
0005460262.tif 000007
【図３】
0005460262.tif 000008